(57)【要約】【課題】放電加工中に断線が生じ難く、かつ、従来の放電加工用電極線を用いた放電加工よりも自動結線を安定化させることが可能な放電加工用電極線を提供する。【解決手段】放電加工用電極線は、セリウム酸化物を０．５質量％以上０．７質量％以下、含み、残部がタングステンと不可避的不純物とからなり、温度２０℃における抗張力が３４００Ｎ／ｍｍ2以上であり、真直性が５００ｍｍの長さに対して４７０ｍｍ以上である。【選択図】なし【特許請求の範囲】
【請求項１】
セリウム酸化物を０．５質量％以上０．７質量％以下、含み、残部がタングステンと不可避的不純物とからなり、温度２０℃における抗張力が３４００Ｎ／ｍｍ2以上であり、長さ５００ｍｍの当該放電加工用電極線を鉛直方向に自然に垂らした場合の垂下長が４７０ｍｍを超える、放電加工用電極線。
【請求項２】
線径が３０μｍ以上５０μｍ以下である、請求項１に記載の放電加工用電極線。
【請求項３】
長さ５００ｍｍの当該放電加工用電極線を鉛直方向に自然に垂らした場合の垂下幅が１５ｍｍ以下である、請求項１または請求項２に記載の放電加工用電極線。
【請求項４】
温度４００℃における抗張力が２７００Ｎ／ｍｍ2以上である、請求項１から請求項３までのいずれか１項に記載の放電加工用電極線。
【発明の詳細な説明】
【技術分野】
【０００１】
本発明は、一般的には放電加工用電極線に関し、特定的にはタングステンを含む材料からなるワイヤ放電加工用電極線に関するものである。
【背景技術】
【０００２】
ワイヤ放電加工機は、成型金型等の精密仕上げ製品の加工に広く使用されている。使用されるワイヤ放電加工用電極線（カットワイヤともいう）としては、真鍮線が最も多く用いられており、高強度ピアノ線も多く用いられている。より高精度な製品の加工には、抗張力を高く保持した状態で、真鍮線やピアノ線よりも細線化が可能なタングステンを含む材料からなる線材がカットワイヤとして用いられている。
【０００３】
従来から、タングステンを含む材料からなるカットワイヤが開発されている。
【０００４】
たとえば、特開平２−１０９６４０号公報（以下、特許文献１という）には、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕおよびそれら各々の酸化物を含む群から選ばれた１種以上を少なくとも０．００１０〜１．０重量％含み、その残部がタングステンとなっているタングステン合金からなる放電加工用電極線が開示されている。
【０００５】
特開平２−１４５２１４号公報（以下、特許文献２という）には、Ｒｅを少なくとも０．００１〜１．０重量％含み、その残部がタングステンおよび不可避的不純物となっている、タングステン合金からなる放電加工用電極線が開示されている。
【０００６】
特開平６−３４６１７１号公報（以下、特許文献３という）には、ワイヤ放電加工用電極線に用いられる酸化物分散型合金が開示されている。この酸化物分散型合金は、高融点金属を母合金とし、この母合金内部に希土類酸化物が均一に分散している。上記の母合金は、タングステンおよびモリブデンのうちの少なくとも１種を含む。上記の希土類酸化物は、酸化セリウムおよび酸化サマリウムのうちの少なくとも１種である。
【０００７】
特開２０１１−１２５９６１号公報（以下、特許文献４という）には、レニウムを０．１質量％以上２質量％以下、酸化ランタン、酸化セリウムおよび酸化イットリウムからなる群より選ばれた少なくとも１種の金属酸化物を０．１質量％以上１質量％以下、含み、残部がタングステンと不可避的不純物とを含む放電加工用電極線が開示されている。
【先行技術文献】
【特許文献】
【０００８】
【特許文献１】特開平２−１０９６４０号公報
【特許文献２】特開平２−１４５２１４号公報
【特許文献３】特開平６−３４６１７１号公報
【特許文献４】特開２０１１−１２５９６１号公報
【発明の概要】
【発明が解決しようとする課題】
【０００９】
ところで、一般的にカットワイヤに要求される特性としては以下の点を挙げることができる。
【００１０】
（ａ）加工速度を高めることができること；加工速度を高めるためには放電特性が良好であり、かつカットワイヤに加えられる張力を大きくする必要があるので、カットワイヤが高い抗張力を有すること。
【００１１】
（ｂ）加工精度を高めることができること；カットワイヤの線径が小さく、かつカットワイヤが高い抗張力を備えていること。
【００１２】
（ｃ）抗張力が高いこと；カットワイヤの抗張力が高いと、カットワイヤにたわみを生じさせないように高い張力をカットワイヤに加えることが可能になる。
【００１３】
（ｄ）真直性に優れること；カットワイヤの真直性が優れていると、加工中に断線がカットワイヤに生じる割合を減少させることが可能になるとともに、自動結線の成功率を高めることが可能になる。
【００１４】
（ｅ）放電性能が高いこと；加工が迅速に進み、加工時間の短縮が可能になる。
【００１５】
特に、ワイヤ放電加工が多用される用途として、成型用金型加工がある。たとえば、加工箇所が数か所にわたる多数個抜き金型を加工する場合、１箇所の加工が終わるとカットワイヤを自動的に切断し、別の加工位置へ移動するとともにカットワイヤを自動的に結線させて、加工を再開するプログラムが組まれる。このような長時間の無人運転を可能にするためには、自動結線を安定化させることが重要になる。自動結線を安定化させるためには、カットワイヤに要求される特性としては上記の（ｄ）（真直性に優れること）が特に重要になる。
【００１６】
特許文献１〜４に開示されているように、タングステンを含む材料からなるカットワイヤについて、カットワイヤに要求される特性を改善する試みが多くなされている。
【００１７】
しかし、特許文献１〜４では、上記の（ａ）、（ｂ）、（ｃ）および（ｅ）を改善するために必要な材料の組成について検討されているが、上記の（ｄ）の改善については検討されていない。
【００１８】
そこで、本発明の目的は、放電加工中に断線が生じ難く、かつ、従来の放電加工用電極線を用いた放電加工よりも自動結線を安定化させることが可能な放電加工用電極線を提供することである。
【課題を解決するための手段】
【００１９】
本発明に従った放電加工用電極線は、セリウム酸化物を０．５質量％以上０．７質量％以下、含み、残部がタングステンと不可避的不純物とからなり、温度２０℃における抗張力が３４００Ｎ／ｍｍ2以上であり、長さ５００ｍｍの当該放電加工用電極線を鉛直方向に自然に垂らした場合の垂下長が４７０ｍｍを超える。
【００２０】
本発明の放電加工用電極線において、線径は３０μｍ以上５０μｍ以下であることが好ましい。
【００２１】
また、本発明の放電加工用電極線において、長さ５００ｍｍの当該放電加工用電極線を鉛直方向に自然に垂らした場合の垂下幅は１５ｍｍ以下であることが好ましい。
【００２２】
さらに、本発明の放電加工用電極線において、温度４００℃における抗張力は２７００Ｎ／ｍｍ2以上であることが好ましい。
【発明の効果】
【００２３】
本発明の放電加工用電極線を用いることにより、放電加工中に断線を生じ難くすることができるとともに、従来の放電加工用電極線を用いた放電加工よりも自動結線を安定化させることが可能になる。
【発明を実施するための形態】
【００２４】
本願発明者らは、上記の課題を解決するために種々検討を重ねた結果、放電加工中に断線を生じ難くすることができるとともに、従来の放電加工用電極線を用いた放電加工よりも自動結線を安定化させるためには、放電加工用電極線の抗張力を高めるとともに真直性を良好にする必要があることを見出した。高い抗張力を有し、かつ真直性が良好な放電加工用電極線を得るためには、以下のように製造条件を変更して最適化する必要があることを見出した。
【００２５】
（ｉ）高い抗張力を得るために線引き加工を強加工に変更する。
【００２６】
（ｉｉ）強加工に伴って蓄積される線材のひずみを除去するために線引き加工の複数のダイスライン間で行われるアニール処理の温度と時間の条件等を変更する。
【００２７】
（ｉｉｉ）線材の材料としてタングステン以外に含まれる金属酸化物をセリウム酸化物のみとし、その含有量を最適化する。
【００２８】
（ｉｖ）最終的に得られる線材の真直性を良好にするために、最終アニール処理の温度を最適化する。
【００２９】
なお、その他の要因として、線引き加工における歩留まり、線材の加工硬化と再結晶温度の相関関係、加工繊維組織等、放電加工電極線の特性に影響を及ぼすいくつかの重要な因子がある。これらの因子を鋭意最適化して、高い抗張力と良好な真直性を有する放電加工用電極線を実現した。
【００３０】
その結果、得られた本発明の放電加工用電極線は、セリウム酸化物を０．５質量％以上０．７質量％以下、含み、残部がタングステンと不可避的不純物とからなり、温度２０℃（室温）における抗張力が３４００Ｎ／ｍｍ2以上であり、真直性が５００ｍｍの長さに対して４７０ｍｍ以上である。線径は３０μｍ以上５０μｍ以下であることが好ましい。自然垂下時の垂下幅は１５ｍｍ以下であることが好ましい。温度４００℃における抗張力は２７００Ｎ／ｍｍ2以上であることが好ましい。
【００３１】
（抗張力）
純タングステンからなる線径が５０μｍの放電加工用電極線の温度２０℃における抗張力は３０００Ｎ／ｍｍ2程度である。電極線の抗張力が高い値であるほど、放電加工時に高い張力を電極線に加えることが可能であるが、ねじれが発生し、真直性が低下する。そこで、本発明の放電加工用電極線では、タングステンにセリウム酸化物を添加することにより、酸化物分散強化合金の効果によって温度２０℃における抗張力を高めることができ、線径が３０μｍと５０μｍの電極線で、３４００Ｎ／ｍｍ2以上の抗張力を実現することができた。
【００３２】
４００℃近傍の温度域は、放電加工時の電極線の実際の温度に最も近いと考えられる。この温度域における抗張力は、温度２０℃における抗張力の値の約８０％であることが知られており、本発明の放電加工用電極線の温度４００℃における抗張力は２７００Ｎ／ｍｍ2以上である。
【００３３】
なお、抗張力の測定方法は、タングステン・モリブデン工業会規格  TMIAS0201：2010（タングステン・モリブデン線及び棒の試験方法）に準拠する。
【００３４】
（真直性）
（自然垂下長）
真直性を有する線は「長さ５００ｍｍの線の自然垂下長が４５０ｍｍ以上でなければならない」とタングステン・モリブデン工業会規格TMIAS1201：2010「タングステン線及び棒」で規定されている。本発明の放電加工用電極線において、長さ５００ｍｍの電極線の自然垂下長が４７０ｍｍを超えるということは、長さ５００ｍｍの電極線を鉛直方向に自然に垂らした場合に鉛直方向に平行に延びる線材の長さ（自然垂下長）が４７０ｍｍを超えることである。
【００３５】
なお、真直性の測定方法は、タングステン・モリブデン工業会規格  TMIAS0201：2010（タングステン・モリブデン線及び棒の試験方法）に準拠する。
【００３６】
（垂下幅）
垂下幅の測定は、真直性（自然垂下長）の測定時に同時に測定することができる。長さ５００ｍｍの電極線を鉛直方向に自然に垂らした場合の垂下幅とは、長さ５００ｍｍの電極線を鉛直方向に自然に垂らした場合に最下方に位置する先端縁が鉛直線から外れている距離の最大値（最大振れ幅）をいう。電極線の背後に配置された方眼紙によって垂下幅を１ｍｍ単位で読み取る。
【００３７】
（線径）
ワイヤ放電加工機で多用されている真鍮製の放電加工用電極線の最小線径は７０μｍである（株式会社ソディック製ワイヤ放電加工機の場合）。タングステン含有材料からなる放電加工用電極線は、より一層の精細な加工が必要な場合に使用される例が多く、線径が３０μｍ、５０μｍのものが用いられている。本発明の放電加工用電極線では、高い抗張力と良好な真直性とを兼ね備えるには、線径は３０μｍ以上５０μｍ以下であることが好ましい。
【００３８】
（セリウム酸化物の含有量）
セリウム酸化物は、放電加工用電極線の室温（２０℃）と高温（４００℃）での抗張力を向上させるとともに、放電加工時の放電特性を向上させるために、タングステンに添加される。セリウム酸化物の含有量が０．５質量％未満であると、温度２０℃において３４００Ｎ／ｍｍ2以上の抗張力を実現することができない。セリウム酸化物の含有量が０．７質量％を超えると、抗張力を高めることができるが、良好な真直性を保持するためのアニール処理の条件を調整することが困難になるだけでなく、線引き加工における歩留まりを低下する。
【００３９】
なお、セリウム酸化物の含有量を測定するためのセリウム分析方法はタングステン・モリブデン工業会規格  TMIAS0001：2010（タングステン及びモリブデン分析方法）に準拠する。
【００４０】
なお、本発明の放電加工用電極線は、線引き加工を用いて次のようにして製造される。線引き加工を用いた製造方法は、粉末の準備、混合工程、成形工程、焼結工程、転打工程、および、線引き工程からなる。各工程の詳細は以下のとおりである。
【００４１】
（粉末の準備）
タングステン粉末とセリウム酸化物粉末とを準備する。後工程である混合工程にてタングステン粉末中の不純物がセリウム酸化物と反応して脆弱な化合物を生成する恐れがあるため、タングステン粉末とセリウム酸化物粉末の純度は高い方が好ましい。また、後工程である成形工程でのプレス成形性を考慮すると、タングステン粉末の平均粒径は２μｍ以上３μｍ以下の範囲であることが好ましい。セリウム酸化物粉末の平均粒径は、セリウム酸化物のタングステン中への均一な分散を促進するために、タングステン粉末の平均粒径よりも小さい方が好ましい。
【００４２】
（混合工程）
タングステン粉末とセリウム酸化物粉末とを混合することにより、混合粉末を得る。混合は、たとえば、Ｖ型ミキサー、ロッキングミキサー等の混合機を用いて行われる。なお、タングステン粉末に添加したセリウム酸化物粉末の一部は後工程である焼結工程で揮散するため、その揮散量を見込んで、セリウム酸化物粉末のタングステン粉末への添加量を決定する。
【００４３】
（成形工程）
混合粉末を成形用金型に装入し、混合粉末に圧力を加えることにより、所定の形状の、たとえば、角棒状の粉末成形体を得る。
【００４４】
（焼結工程）
粉末成形体を水素ガス雰囲気中で、相対的に低い温度で所定時間、たとえば、１２５０℃の温度で３０分間保持することにより、仮焼結体を得る。この仮焼結体を水素ガス雰囲気中で段階的に温度を上昇させながら、たとえば、１８５０℃から２８００℃まで温度を上昇させながら、所定時間、たとえば、３〜１５分間、保持することにより、焼結体を得る。
【００４５】
（転打工程）
焼結体に熱間で転打加工を繰り返して施すことにより、後工程であるダイスを用いた線引き加工によって伸線可能な形状に伸展させる。具体的には、焼結体を、たとえば、１５００℃の温度の水素ガス雰囲気炉内に装入して加熱した状態で転打加工を行い、その後、アニール処理を行う。この転打加工とアニール処理とを繰り返して行うことにより、伸展材を得る。
【００４６】
（線引き工程）
伸展材に線引き加工を繰り返して施すことにより、所定の線径の放電加工用電極線を得る。具体的に、伸展材に対して所定の数の線引きダイスを用いて段階的に線材の断面を減少させて線引き加工を行う。各線引きダイスを用いた線引き加工の後、アニール処理を行う。この線引き加工とアニール処理とを繰り返して行うことにより、線材を得る。最終の線引きダイスを用いた線引き加工の後、アニール処理を行い、電解研磨を行った後、最終的に得られる線材の真直性を良好にするために、最終アニール処理を行う。
【００４７】
本発明では、高い抗張力を得るために、従来よりも線引きダイスの数を減らして線引き加工を強加工に変更する。また、本発明では、強加工に伴って蓄積される線材のひずみを除去するために、線引き加工の複数のダイスライン間で行われるアニール処理の温度を従来よりも高くする。さらに、本発明では、最終的に得られる線材の真直性を良好にするために、最終アニール処理の温度を従来よりも高くする。
【００４８】
以上のようにして、本発明の放電加工用電極線が製造される。
【実施例】
【００４９】
以下で説明されるようにして、実施例と比較例で用いられる放電加工用電極線としてタングステン合金線を作製した。
【００５０】
（粉末の準備）
純度が９９．９９％以上で平均粒径が２．４μｍ（Fsss粒度測定法による）のタングステン粉末と、純度が９９．９９％のセリウム酸化物粉末（ＢＥＴ比表面積測定法で、比表面積が６．５ｍ2／ｇ）とを準備した。
【００５１】
（混合工程）
上記で準備されたタングステン粉末とセリウム酸化物粉末とをＶ型ミキサーを用いて３時間混合することにより、混合粉末を得た。３ｋｇのタングステン粉末に対して、それぞれ、０．４５、０．５５、０．６７、０．７８、０．８９および１．１質量％の割合でセリウム酸化物を添加して混合することにより、６種類の組成の混合粉末を作製した。
【００５２】
（成形工程）
上記で得られた６種類の組成の混合粉末のそれぞれを成形用金型に装入し、混合粉末に５０００ｋｇｆ／ｃｍ2（約４９０Ｍｐａ）の圧力を加えることにより、６種類の角棒状の粉末成形体を作製した
【００５３】
（焼結工程）
上記で得られた６種類の組成の角棒状の粉末成形体を水素ガス雰囲気中にて１２５０℃の温度で３０分間加熱保持することにより、仮焼結体を作製した。このように仮焼結体を作製することにより、強度を向上させて、取り扱い時に破損が生じないようにした。
【００５４】
次に、この仮焼結体を水素ガス雰囲気の焼結炉内で、３段階の加熱処理を行った。
【００５５】
まず、第１段階の加熱処理では、仮焼結体を１分間で１８５０℃まで昇温させた後、１８５０℃の温度にて３分間保持した。この加熱処理温度は、セリウム酸化物の融点よりもかなり低いので、第１段階の加熱処理では、仮焼結体中の不純物を気化させることにより、純度を高めることができる。次に、第２段階の加熱処理では、上記の仮焼結体を１分間で１８５０℃から２３００℃まで昇温させた後、２３００℃の温度で１０分間保持した。そして、最終段階の加熱処理では、上記の仮焼結体を１分間で２３００℃から２８００℃まで昇温させた後、２８００℃の温度で１５分間保持した。この保持時間が終了した後で焼結体を焼結炉内において冷却し、炉外へ取り出した。
【００５６】
得られた６種類の焼結体は寸法１３ｍｍ×１３ｍｍ×９５０ｍｍの角棒状で、アルキメデス法によって測定された密度は６種類ともに理論値の９３％であった。６種類の焼結体中のセリウム酸化物含有量を化学定量分析（１分析試料につき測定数：ｎ＝２）した。その結果、焼結体中のセリウム酸化物含有量は、混合工程でタングステン粉末に添加したセリウム酸化物の添加量に対して約９０％の値であった。なお、後工程である転打工程と線引き工程によって得られた線径が１５０μｍの線材についても化学定量分析した結果、線材中のセリウム酸化物含有量は、焼結体中のセリウム酸化物含有量と同じ値であった。これらの結果を以下の表１に示す
【００５７】
【表１】
2015003347.tif 000002
【００５８】
（転打工程）
上記で得られた６種類の組成の焼結体を１５００℃の温度の水素ガス雰囲気炉内に装入して加熱した状態で転打加工を行い、その後、アニール処理を行った。この転打加工とアニール処理とを繰り返して３回行うことにより、伸展材を作製した。アニール温度は伸展材の直径の減少に伴って１３００℃から１０００℃へと順次低くした。
【００５９】
（線引き工程）
まず、上記で得られた６種類の組成の伸展材に線引き加工とアニール処理とを繰り返して２回行うことにより、線径が２４０μｍの線材を作製した。アニール温度は線引きダイスの大きさの減少に伴って１０００℃から８５０℃へと順次低くした。
【００６０】
次に、上記で得られた６種類の組成の線径が２４０μｍの線材にさらに線引き加工を繰り返して施すことにより、線径が５０μｍと３０μｍの放電加工用電極線の実施例と比較例の試料を作製した。
【００６１】
実施例の試料では、具体的には、線径が５０μｍの放電加工用電極線を作製するために、線径が２４０μｍの線材に対して１７段の線引きダイスを用いて段階的に線材の断面を減少させて線引き加工を行った。各線引きダイスを用いた線引き加工の後、アニール処理を行った。この線引き加工とアニール処理とを繰り返して行うことにより、線径が５０μｍの線材を得た。アニール温度は線引きダイスの大きさの減少に伴って８５０℃から７００℃へと順次低くした。最終の線引きダイスを用いた線引き加工の後、アニール処理を行い、線引き加工後の表面の酸化被膜と断線を誘発する表面欠陥とを除去するために電解研磨を行った。その後、最終的に得られる線材の真直性を良好にするために、最終アニール処理を行った。最終アニール温度は６３０℃〜６５０℃の範囲内であった。なお、線径が３０μｍの放電加工用電極線を作製するための工程は、線径が２４０μｍの線材に対して２３段の線引きダイスを用いて段階的に線材の断面を減少させて線引き加工を行ったこと以外は上記と同様であった。
【００６２】
比較例の試料では、具体的には、線径が５０μｍの放電加工用電極線を作製するために、線径が２４０μｍの線材に対して１９段の線引きダイスを用いて段階的に線材の断面を減少させて線引き加工を行った。各線引きダイスを用いた線引き加工の後、アニール処理を行った。この線引き加工とアニール処理とを繰り返して行うことにより、線径が５０μｍの線材を得た。アニール温度は線引きダイスの大きさの減少に伴って８２０℃から６５０℃へと順次低くした。最終の線引きダイスを用いた線引き加工の後、アニール処理を行い、線引き加工後の表面の酸化被膜と断線を誘発する表面欠陥とを除去するために電解研磨を行った。その後、最終的に得られる線材の真直性を良好にするために、最終アニール処理を行った。最終アニール温度は約６００℃であった。なお、線径が３０μｍの放電加工用電極線を作製するための工程は、線径が２４０μｍの線材に対して２６段の線引きダイスを用いて段階的に線材の断面を減少させて線引き加工を行ったこと以外は上記と同様であった。
【００６３】
本発明の実施例では、高い抗張力を得るために、比較例よりも線引きダイスの数を１９から１７へ、２６から２３へ減らして線引き加工を強加工に変更した。また、本発明の実施例では、強加工に伴って蓄積される線材のひずみを除去するために、線引き加工の複数のダイスライン間で行われるアニール処理の温度を、８２０℃から６５０℃までの範囲内から８５０℃から７００℃までの範囲内へと比較例よりも高くした。さらに、本発明の実施例では、最終的に得られる線材の真直性を良好にするために、最終アニール処理の温度を約６００℃から６３０℃〜６５０℃の範囲へと比較例よりも高くした。
【００６４】
以上のようにして得られた６種類の組成（セリウム酸化物含有量が０．４、０．５、０．６、０．７、０．８および１．０質量％）での実施例と比較例の放電加工用電極線（線径が３０μｍと５０μｍ）について、次に示す測定方法で２０℃（室温）と４００℃における抗張力と真直性を測定した。その結果を以下の表２に示す。
【００６５】
（抗張力の測定）
タングステン・モリブデン工業会規格  TMIAS0201：2010（タングステン・モリブデン線及び棒の試験方法）に準拠して、評点間距離を２００ｍｍとした引張試験片を作製し、各温度で引張速度を０．１ｍｍ／分として抗張力を測定した。
【００６６】
（真直性の測定）
タングステン・モリブデン工業会規格  TMIAS0201：2010（タングステン・モリブデン線及び棒の試験方法）に準拠して、長さ５００ｍｍの電極線の自然垂下長が４７０ｍｍを超えるということは、長さ５００ｍｍの電極線を鉛直方向に自然に垂らした場合に鉛直方向に平行に延びる線材の長さを測定し、自然垂下長とした。また、長さ５００ｍｍの電極線を鉛直方向に自然に垂らした場合に最下方に位置する先端縁が鉛直線から外れている距離の最大値（最大振れ幅）を測定し、垂下幅とした。
【００６７】
【表２】
2015003347.tif 000003
【００６８】
表２から、セリウム酸化物含有量が０．５質量％〜１．０質量％の実施例の放電加工用電極線は、２０℃の温度において、線径が３０μｍでは３４００Ｎ／ｍｍ2以上３８００Ｎ／ｍｍ2以下の抗張力を有し、線径が５０μｍでは３４００Ｎ／ｍｍ2以上３５００Ｎ／ｍｍ2以下の抗張力を有していることがわかる。しかし、セリウム酸化物含有量が０．４質量％の実施例の放電加工用電極線は、２０℃の温度において、線径が３０μｍでは３３００Ｎ／ｍｍ2の抗張力を有し、線径が５０μｍでは３２００Ｎ／ｍｍ2の抗張力を有し、比較例の放電加工用電極線と同じ値の抗張力を有することがわかる。
【００６９】
また、表２から、４００℃の温度における抗張力は、２０℃の温度における抗張力の値に対して概ね８０％に低下することがわかる。
【００７０】
さらに、表２から、セリウム酸化物含有量が０．４質量％〜０．７質量％の範囲では、実施例の放電加工用電極線は、比較例の放電加工用電極線に比べて良好な真直性を示し、自然垂下長が４７０ｍｍを超えることがわかる。セリウム酸化物含有量が０．８質量％〜１．０質量％の範囲では、比較例の放電加工用電極線に比べて真直性が劣り、自然垂下長４５０ｍｍ〜４６０ｍｍであることがわかる。
【００７１】
したがって、温度２０℃における抗張力が３４００Ｎ／ｍｍ2以上であり、かつ、自然垂下長が４７０ｍｍを超えるように高い抗張力と良好な真直性とを兼ね備えるためには、セリウム酸化物含有量が０．５質量％以上０．７質量％以下であることが必要条件であることがわかる。
【００７２】
上記で作製されたセリウム酸化物含有量が０．６質量％の実施例と比較例の放電加工用電極線（線径が３０μｍと５０μｍ）を用いて、以下の条件で放電加工を行った。
【００７３】
（加工条件）
（１）使用加工機：株式会社ソディック（ＳＯＤＩＣＫ）製  ＡＰ４５０
（２）加工液：油
（３）被加工材：冷間工具鋼  ＳＫＤ１１（焼入れ材）
（４）被加工材の厚み：１０ｍｍ
（５）被加工材の切断加工：直線加工、切断長さ２０ｍｍ
（６）電極線：線径３０μｍ、５０μｍ、長さ３０００ｍ
（７）張力：２５０ｇｆ（２．４５Ｎ）
（８）放電加工条件
【００７４】
【表３】
2015003347.tif 000004
【００７５】
上記の放電加工によって得られた結果として、実施例と比較例の放電加工用電極線について、被加工材の切断面にて測定された表面粗さとして最大高さＲｙと、放電加工時に発生した電極線の断線回数とを測定した。その結果を以下の表４に示す。
【００７６】
【表４】
2015003347.tif 000005
【００７７】
表４から、比較例の放電加工用電極線を用いて加工された被加工材の切断面の最大高さＲｙが１．７μｍであるのに対し、実施例の放電加工用電極線を用いて加工された被加工材の切断面の最大高さＲｙが１．５μｍであり、本発明の放電加工用電極線を用いることにより、良好な切断面が得られることがわかる。
【００７８】
また、表４から、比較例の放電加工用電極線を用いて放電加工時に発生した電極線の断線回数が２〜３回であるのに対し、実施例の放電加工用電極線を用いて放電加工時に発生した電極線の断線回数が０回であり、本発明の放電加工用電極線を用いることにより、良好な結果が得られることがわかる。
【００７９】
次に、上記で作製されたセリウム酸化物含有量が０．６質量％の実施例と比較例の放電加工用電極線（線径が５０μｍ）を用いて、５０ｍｍ間隔の上下ダイス間の任意の位置で鋭利な超硬刃によって電極線を切断し、自動結線機構を作動させた後に電極線が正常に走行するかどうかを調べた。その結果を表５に示す。表５において、自動結線が成功した場合を○、失敗した場合を×で示す。
【００８０】
【表５】
2015003347.tif 000006
【００８１】
表５から、比較例の放電加工用電極線を用いた場合、１０回の切断に対して自動結線が２回失敗したのに対し、実施例の放電加工用電極線を用いた場合、１０回の切断に対して自動結線が失敗した回数が０回であり、本発明の放電加工用電極線を用いることにより、良好な結果が得られることがわかる。
【００８２】
今回開示された実施の形態と実施例はすべての点で例示であって制限的なものではないと考慮されるべきである。本発明の範囲は以上の実施の形態と実施例ではなく、特許請求の範囲によって示され、特許請求の範囲と均等の意味および範囲内でのすべての修正と変形を含むものであることが意図される。
【産業上の利用可能性】
【００８３】
本発明の放電加工用電極線を用いることにより、放電加工中に断線を生じ難くすることができるとともに、従来の放電加工用電極線を用いた放電加工よりも自動結線を安定化させることが可能になるので、本発明は放電加工の操業効率の向上に寄与することができる。